青色LEDと黄色蛍光体とを組み合わせた白色光であって、黄色蛍光体を均一に配合したシリコーン樹脂シート面にシリコーン樹脂粘着材層を形成したシリコーンテープを用い、当該シリコーンテープを青色LEDを覆うに足る大きさに切断し、粘着材層をもって前記青色LED上に粘着したことを特徴とする白色光。青色LEDと黄色蛍光体とを組み合わせた白色光であって、黄色蛍光体を均一に配合したシリコーン樹脂シート面にシリコーン樹脂粘着材層を形成したシリコーンテープを用い、当該シリコーンテープを青色LEDを覆うに足る大きさに切断し、粘着材層をもって前記青色LED照射面に粘着したことを特徴とする白色光。前記シリコーンテープを青色LEDに対して直接或いは隙間を形成して粘着した請求項1又は2記載の白色光。前記黄色蛍光体は、青色LEDにより励起光を発する蛍光体である請求項1又は2記載の白色光。請求項1乃至3記載の白色光に用いられるシリコーンテープであって、黄色蛍光体を均一に配合したシリコーン樹脂シート面に、当該シリコーン樹脂シート面に粘着性を付与するシリコーン樹脂粘着材層を形成したことを特徴とする青色LEDから白色光を得るシリコーンテープ。前記シリコーンテープが、-40°C~200°Cで安定した粘着性とクッション性を維持した請求項5記載のシリコーンテープ。前記シリコーンテープが、全光線透過率が最大92JISK7361を有するテープである請求項5又は6記載のシリコーンテープ。前記シリコーンテープが、180°C500時間加熱後の引っ張り強度が初期強度の70の耐熱性を有するテープである請求項5乃至7いずれか1記載のシリコーンテープ。本発明は、従来から指摘されていた欠点を簡単な手段で解決するものであって、使用者側で青色LEDから出る光を制御し、必要に応じて任意の白色光に変更できることを目的とするものである。本発明の第1の要旨は、青色LEDと黄色蛍光体とを組み合わせた白色光であって、黄色蛍光体を均一に配合したシリコーン樹脂シート面にシリコーン樹脂粘着材層を形成したシリコーンテープを用い、当該シリコーンテープを青色LEDを覆うに足る大きさに切断し、粘着材層をもって前記青色LED上に粘着したことを特徴とするものである。本発明の第2の要旨は、青色LEDと黄色蛍光体とを組み合わせた白色光であって、黄色蛍光体を均一に配合したシリコーン樹脂シート面にシリコーン樹脂粘着材層を形成したシリコーンテープを用い、当該シリコーンテープを青色LEDを覆うに足る大きさに切断し、粘着材層をもって前記青色LED照射面に粘着したことを特徴とするものである。そして、シリコーンテープを青色LEDに対して直接或いは隙間を形成して粘着するものであり、用いられる黄色蛍光体は、青色LEDにより励起光を発する蛍光体であって、一般にはYAG系蛍光体が好ましく、シリコーン樹脂に対して10~30重量配合したものである。本発明の第3の要旨は、第1及び第2の要旨の白色光に用いられるシリコーンテープであって、黄色蛍光体を均一に配合したシリコーン樹脂シート面に、当該シリコーン樹脂シート面に粘着性を付与するシリコーン樹脂粘着材層を形成した全体をシリコーンにて構成したことを特徴とする青色LEDから白色光を得るシリコーンテープである。かかるシリコーンテープは、好ましくは、-40°C~200°Cでシリコーン樹脂による粘着性と、黄色蛍光体を配合したシリコーン樹脂からなるクッション性を維持し、全光線透過率が最大92JISK7361を有すること、180°C500時間加熱後の引っ張り強度が初期強度の70の耐熱性を有すること、を特徴とするシリコーンテープである。本発明は以上のような構成を有するため、従来では白色光を青色LEDから得るためにLEDメーカーから既製品を購入する必要があったが、本発明にあっては、シリコーンベースのテープを使用することにより、簡便に求める白色光を顧客側で作ることができることとなったものである。本発明の第1及び第2は、上記したように青色LEDと黄色蛍光体との組み合わせによって白色光を得る方式であって、青色LED上に配置する黄色蛍光体をシリコーン樹脂中に均一に配合し、かつ、この一面にシリコーン樹脂による粘着材層を形成したシリコーンテープを使用するものである。そして、第3の発明は、かかる第1及び第2の発明に使用するために好適なシリコーンテープを提供するものである。白色光を得る方式として青色LEDと黄色蛍光体が用いられる理由としては、単一の黄色蛍光体のみで白色光を構成できるために光学特性の調整が容易で、かつ変換効率が高いこと、紫外線からの色変換に比べ、ストークスシフトが小さく本質的なエネルギー変換を改善できること、青色LEDの透過光を利用できるため発光効率が高いこと、などの理由によるものである。なお、青色LEDとは、波長430nm~500nm領域の青色又は青紫などの青色系の可視光を発するもので、例えば、窒化ガリウム系半導体結晶体がある。そして、用いられる黄色蛍光体の特性として、可視光又は近紫外線で光ること青色LEDの発光に適合した励起スペクトルを有すること、高い発光効率例えば高温でも光ること、化学的に安定した特に温度や湿度に対する耐久性を有することが求められる。黄色蛍光体としては、前記したイットリウムアルミニウムガーネットYAG:Ce蛍光体が一般に用いられる。これは、青色LEDが発する波長460nm~470nm領域の青色光をよく吸収し、波長560nm~590nm程度の黄色系可視光に変換するからである。この他、αサイアロン、βサイアロンなどの硫化物系蛍光体、シリケート系蛍光体も使用可能である。そして、これら黄色蛍光体粉末を均一に配合したシリコーンテープを青色LEDに対して直接或いは隙間を形成して粘着するものであり、一般には、シリコーン樹脂に対して10~30重量配合するものである。第3発明において、黄色蛍光体を担持配合される樹脂として、シリコーン樹脂が特に用いられる。かかるシリコーン樹脂は、取り扱いやすく、耐久性、耐熱性、耐候性、透明性などに優れた材料であり、本発明はこれを高度に利用したもので、更に、青色LEDに対して優れた粘着性能を引き出したものである。即ち、青色LEDに対して使用される黄色蛍光体をシリコーン樹脂中に均一に配合したもので、好ましくは、柔軟性クッション性を維持すること、全光線透過率が最大92JISK7361を有すること、180°C500時間加熱後の引っ張り強度が初期強度の70の耐熱性を有すること、更にいえば、-40°C~200°Cの温度範囲で、安定したクッション性と粘着性を備えたシリコーンテープを採用することにより、その目的が達成されるものである。第3発明にあっては、未硬化状態のシリコーン樹脂中に黄色蛍光体を所定量配合した後、これを延伸硬化させ、その後所定の幅長さに切断することによって、黄色蛍光体が練りこまれたシリコーン樹脂シートを得るものであり、有機樹脂として、波長400nm~1000nm光をほとんど吸収しないシリコーン樹脂を用いるのが好適である。そして、この樹脂シートの一面に同効のシリコーン樹脂よりなる粘着材層を形成するものであり、これを使用者が適当な大きさに裁断して青色LED上に、或いは青色LED照射面に粘着することとなる。このように、粘着材層をも同効のシリコーン材を選択し、テープ全体をシリコーン樹脂としたことにより、耐久性、耐熱性、耐候性、透明性などに優れた材料となったものである。又、テープ状とすることにより取り扱いやすさと共に、光の均一性、更には生産コストの削減が達成されたものである。即ち、使用者は青色LEDを準備し、黄色蛍光体入りのシリコーンテープを任意の大きさに裁断し、これを青色LEDに対して貼り合わせるだけでほしい白色光を得ることができることとなったもので、必要とする白色光を顧客側で作ることができることとなった。図1は本発明の第1の白色光を得るためのLEDシステムの概要図であり、基盤1に複数の窪み2を形成し、ここに青色LED3をセットしたものである。これら青色LEDには、図示しないリード線が結線されており、これに電圧を印加することによって青色の光を放つこととなる。そして、この青色LED3を覆ってシリコーンテープ5が粘着材をもって粘着される。このシリコーンテープ5はシリコーン樹脂部6とシリコーン粘着材層7によって構成され、シリコーン樹脂部6には黄色蛍光体が均一に配合されており、青色の光によって黄色の光を発する構造となっている。図にあって、青色LED3の全てにシリコーンテープ5が粘着した例を示したが、これは任意であり、例えば、青色LEDに対し、ひとつ置きにシリコーンテープ5を粘着することによって、青色の光と白色の光が交互に得られることになる。図2は本発明の第3のシリコーンテープ5の概要図である。さて、シリコーンテープ5は、シリコーン樹脂部6とシリコーン粘着材層7とからなっていて、シリコーン樹脂部6には上記したように黄色蛍光体が均一に配合されている。即ち、段落0021に記載し、図3に示すように、第1ステップとして、未硬化状態のシリコーン樹脂6a中に黄色蛍光体8を懸濁配合した後、第2ステップでこれを延伸硬化させ、シリコーンシート6bを形成する。次いで、第3ステップとしてこのシリコーンシート6b面に粘着材層7となるシリコーン薄層7aを積層し、その後、これを所定の幅長さに切断することによって、シリコーンテープ5を得るものである。図3にあって、粘着材層7の表面には通常は剥離紙9が貼り付けられており、青色LED3に貼り付ける際にはシリコーンテープ5を所望の大きさに更に切断し、剥離紙9を剥がして青色LED3への粘着作業が行われ、白色LEDが得られることとなる。尚、シリコーンシート6b面に粘着材層7となるシリコーン樹脂を薄く塗り、この上に剥離紙9を貼り付けてシリコーンテープとすることも出来ることは言うまでもない。本発明の最大の特徴は、青色LED3に対して、黄色蛍光体側をシリコーン樹脂6と7にて構成したものであり、粘着材層7までもシリコーン樹脂7aを採用したことにより白色光を得るに好適な種々の要件をクリアしたものである。しかも、本発明のかかるシリコーンテープ5は、柔軟性に富み、青色LED3の表面形状又は基盤1の表面形状に容易に追従できることとなったもので、このテープ5を使用者が適当に裁断して用いることにより所望の白色光を簡単に得ることとなったものである。